(57)【特許請求の範囲】
【請求項１】
発電のための燃料として籾殻を用意する工程と、
前記籾殻を燃焼させ、燃焼熱を利用して発電する工程と、
前記籾殻の燃焼によって生成する粒径数ｍｍ〜１０ｍｍのクリストバライト化した多孔質の籾殻燃焼灰を回収する工程と、
回収した前記籾殻燃焼灰を粉砕して、粒径が１５μｍ以下の微粒粉にする工程と、
前記微粒粉を、内壁温度が１１００℃以上である炉内の火炎中に噴射して溶融させることにより、前記籾殻燃焼灰の微粒粉を非晶質化する工程とを備え、
前記火炎処理時の支燃ガス中の酸素濃度が４０体積％以上であり、
前記火炎の温度は１７５０℃〜２５００℃であり、
前記火炎処理後の微粒粉の非晶質化率が８０％以上である、籾殻燃焼灰の無害化方法。
【請求項２】
前記火炎処理時の支燃ガス中の酸素濃度が６０体積％以上である、請求項１に記載の籾殻燃焼灰の無害化方法。
【請求項３】
前記火炎処理後の非晶質化した微粒粉の粒径は２０μｍ以下である、請求項１または２に記載の籾殻燃焼灰の無害化方法。
【請求項４】
燃焼熱を利用して発電するために、籾殻を燃焼させる燃焼炉と、
前記燃焼炉での燃焼後に回収される粒径数ｍｍ〜１０ｍｍのクリストバライト化した多孔質の籾殻燃焼灰を粒径１５μｍ以下の微粒粉になるまで粉砕する粉砕機と、
前記籾殻燃焼灰の微粒粉を火炎中に噴射して溶融させることにより、籾殻燃焼灰の微粒粉の非晶質化率を８０％以上にする火炎処理機とを備え、
前記火炎処理機は、内壁温度が１１００℃以上にされた火炎処理炉と、前記火炎処理炉内に酸素濃度が４０体積％以上の支燃ガスを供給して前記火炎の温度を１７５０℃〜２５００℃にする支燃ガス供給手段とを含む、籾殻の燃焼設備。
【発明の詳細な説明】
【技術分野】
【０００１】
この発明は、有機系廃棄物の燃焼灰の処理方法に関するものであり、特に発電用の燃料として使用される有機系廃棄物の燃焼灰の無害化方法および有機系廃棄物の燃焼設備に関するものである。
【背景技術】
【０００２】
籾殻等の有機系廃棄物（バイオマス）を燃焼させて、その燃焼熱を利用して発電するシステムが注目されている。【０００３】
例えば、特開２０１４−８１１８７号公報（特許文献１）は、籾殻燃焼装置を用いて燃焼熱を発生させ、この燃焼熱を用いて水を加熱して蒸気にし、蒸気用タービンまたは蒸気用水車を回転させる発電方法を開示している。【０００４】
特開２０１４−１１４４２７号公報（特許文献２）は、小型火力発電所用の燃料として、農産物および農業廃棄物を有効利用することを開示している。
【先行技術文献】
【特許文献】
【０００５】
【特許文献１】特開２０１４−８１１８７号公報
【特許文献２】特開２０１４−１１４４２７号公報
【発明の概要】
【発明が解決しようとする課題】
【０００６】
籾殻等の有機系廃棄物は今後のバイオマスエネルギーの一つとして期待し得るが、大量の燃焼灰の処理が問題になっている。有機系廃棄物を燃焼させた灰は、残留炭素を約２％含むものの純度９２質量％以上の高結晶性のクリストバライト（高結晶性シリカ）である。【０００７】
国際がん研究機関（ＩＡＲＣ：International Agency for Research on Cancer）によれば、不溶性の結晶性シリカの一種であるクリストバライトは発がん性があると指摘されている。そのため、発電のための燃料として有機系廃棄物を利用した場合、その燃焼灰の処理が問題となる。【０００８】
本発明は、上記の課題を解決するためになされたものであり、その目的は、有機系廃棄物の燃焼灰を無害化する方法および有機系廃棄物の燃焼設備を提供することである。
【課題を解決するための手段】
【０００９】
本発明に従った有機系廃棄物の燃焼灰の無害化方法は、以下の工程を備える。
（ａ）有機系廃棄物を燃焼させてクリストバライト化した燃焼灰を回収する工程。
（ｂ）回収した有機系廃棄物の燃焼灰を粉砕して微粒粉にする工程。
（ｃ）微粒粉を炉内の火炎中に噴射して溶融させることにより、燃焼灰の微粒粉を非晶質化する工程。【００１０】
好ましくは、上記の火炎処理時の支燃ガス中の酸素濃度が４０体積％以上である。より好ましくは、火炎処理時の支燃ガス中の酸素濃度が６０体積％以上である。【００１１】
火炎処理時の炉の内壁の温度は、好ましくは１１００℃以上である。好ましい火炎の温度は１７５０℃〜２５００℃である。【００１２】
粉砕後に得られる有機系廃棄物の微粒粉の粒径は、好ましくは１５μｍ以下である。また、火炎処理後の非晶質化した微粒粉の粒径は、好ましくは２０μｍ以下である。【００１３】
好ましくは、火炎処理後の微粒粉の非晶質化率は８０％以上である。【００１４】
好ましい実施形態では、有機系廃棄物の燃焼工程は、発電のための燃料として有機系廃棄物を用意すること、および有機系廃棄物を燃焼させ、燃焼熱を利用して発電することを含む。【００１５】
有機系廃棄物は、好ましくは、籾殻、稲わら、米ぬか、麦わら、木材、間伐材、建設廃材、おが屑、樹皮、バガス、トウモロコシ、サトウキビ、サツマイモ、大豆、落花生、キャッサバ、ユーカリ、シダ、パイナップル、竹、ゴム、古紙からなる群から選ばれたいずれかである。【００１６】
本発明に従った有機系廃棄物の燃焼設備は、有機系廃棄物を燃焼させる燃焼炉と、燃焼炉から回収したクリストバライト化した有機系廃棄物の燃焼灰を粉砕して微粒粉にする粉砕機と、微粒粉を火炎中に噴射して溶融させることにより、この燃焼灰の微粒粉を非晶質化する火炎処理機とを備える。
【発明の効果】
【００１７】
本発明によれば、クリストバライト化した燃焼灰を火炎処理によって非晶質化しているので、燃焼灰の処理を安全に行うことができる。また、必要に応じて、火炎処理後の非晶質化したシリカ粉を種々の用途に利用可能である。
【図面の簡単な説明】
【００１８】
【図１】本発明の一実施形態に係る方法の各ステップを示す図である。
【図２】本発明の一実施形態に係る有機系廃棄物の燃焼装置を示す図である。
【図３】粒径５μｍの籾殻灰に対する支燃ガス中の酸素濃度と平均粒径との関係を示す図である。
【図４】粒径５μｍの籾殻灰に対する支燃ガス中の酸素濃度と非晶質化率との関係を示す図である。
【図５】粒径５μｍの籾殻灰に対するＸ線回折結果（ＸＲＤ）を示す図である。
【図６】粒径１０μｍの籾殻灰に対する支燃ガス中の酸素濃度と平均粒径との関係を示す図である。
【図７】粒径１０μｍの籾殻灰に対する支燃ガス中の酸素濃度と非晶質化率との関係を示す図である。
【図８】粒径１０μｍの籾殻灰に対するＸ線回折結果（ＸＲＤ）を示す図である。
【図９】粒径１５μｍの籾殻灰に対する支燃ガス中の酸素濃度と平均粒径との関係を示す図である。
【図１０】粒径１５μｍの籾殻灰に対する支燃ガス中の酸素濃度と非晶質化率との関係を示す図である。
【図１１】粒径１５μｍの籾殻灰に対するＸ線回折結果（ＸＲＤ）を示す図である。
【発明を実施するための形態】
【００１９】
図１は、本発明の実施形態に係る方法の処理工程を順に示している。本発明の実施形態に係る方法は、まず、有機系廃棄物を準備し、この有機系廃棄物を燃焼させて燃焼灰を回収する。回収した燃焼灰を粉砕して微粒粉にした後に、微粒粉を火炎処理して非晶質化する。
【００２０】
図２は、本発明の実施形態に係る有機系廃棄物の燃焼装置の図解図である。燃焼装置１は、籾殻等の有機系廃棄物を燃焼させる燃焼炉１０と、燃焼炉１０から回収したクリストバライト化した有機系廃棄物の燃焼灰を粉砕して微粒粉にする粉砕機２０と、微粒粉を火炎中に噴射して溶融させることにより、燃焼灰の微粒粉を非晶質化する火炎処理機３０とを備える。
【００２１】
以下、各工程について詳しく説明する。
【００２２】
［有機系廃棄物の準備］
有機系廃棄物は、好ましくは、籾殻、稲わら、米ぬか、麦わら、木材、間伐材、建設廃材、おが屑、樹皮、バガス、トウモロコシ、サトウキビ、サツマイモ、大豆、落花生、キャッサバ、ユーカリ、シダ、パイナップル、竹、ゴム、古紙からなる群から選ばれるが、典型的には籾殻である。籾殻は、広範囲な地域で入手可能である。本発明者らは、有機系廃棄物の代表例として、入手し易く、かつ取り扱いが容易な籾殻を使用して本発明の実験を行ったが、他の有機系廃棄物を使用しても同様の作用効果を期待できる。
【００２３】
［有機系廃棄物の燃焼および燃焼灰の回収］
籾殻は、例えば発電のための燃料として用いられる。籾殻を燃焼させて、燃焼熱を利用して発電し、燃焼後の籾殻灰を回収する。籾殻の燃焼温度は７５０℃〜１３００℃であり、燃焼後の徐冷によって燃焼灰となる。その燃焼灰は純度９２質量％以上のシリカであるが、クリストバライト化している。そのため、クリストバライト化した燃焼灰をそのまま廃棄したり、他の用途に使用したりすると、人体に対する悪影響が懸念される。
【００２４】
［燃焼灰の粉砕］
そこで、本発明の実施形態に係る方法では、まず、燃焼灰を粉砕して微粒粉にする。粉砕前の籾殻の燃焼灰の粒径（最大長さ）は、原料籾殻の粒径（最大長さ）に対応するものであり、数ｍｍ〜１０ｍｍ程度である。また、籾殻灰は多孔質であることから、１５μｍ以下の微粒子を得るまでの粉砕に要するエネルギーは非常に小さい。籾殻灰を１５μｍ程度以下の微粒粉にするのは、後工程の火炎処理の際に火炎中に噴射して即座に溶融させることを考慮したためである。
【００２５】
［微粒粉の火炎処理および非晶質化］
この微粒粉を炉内の火炎中に噴射して溶融させることにより、微粒粉を非晶質化する。炉内の酸素濃度が低く、炉内温度が低いと、非晶質化率が低くなる。良好な非晶質化率を得るには、炉内の酸素濃度を高くして炉内温度を高くし、急冷する必要がある。
【００２６】
火炎は、酸素、窒素および少量のアルゴンを含む支燃ガスによって形成される。火炎処理時の支燃ガス中の酸素濃度は、好ましくは４０体積％以上であり、より好ましくは６０体積％以上である。また、火炎処理時の炉の内壁の温度は、好ましくは１１００℃以上である。効率的に微粒粉を溶融して非晶質化するためには、火炎処理時の火炎の温度を１７５０℃〜２５００℃にするのが好ましい。火炎処理後の微粒粉の非晶質化率は、好ましくは８０％以上である。
【００２７】
一般的に火炎バーナーに投入前のシリカ微粒子の平均粒径に比べて、火炎処理によって溶融球状化した球状シリカ粒子の平均粒径は増加する。平均粒径が増加する一つの理由は、複数のシリカ微粒子が静電気や分子間引力により凝集した状態で球状化するからである。平均粒径が増加すると内部まで急冷できなくなり、結晶化してしまう。ここで注目すべきは、有機系廃棄物由来のシリカ微粒子を溶融球状化した場合、鉱物由来のシリカ微粒子に比べて、粒径の増加を抑制することが認められる。その理由はまだ十分解明できていないが、有機系廃棄物由来のシリカ微粒子が多孔質であるので、表面積が大きく表面張力が高いこと、また内部に空隙があること等が考えられる。
【００２８】
火炎を用いた溶融球状化処理時における粒子の平均粒径の増加を抑えることができれば、原料シリカ（粉砕シリカ）の粉砕サイズを火炎処理後の球状化品に近づけることができる。したがって、平均粒径の増加を見込んだ分まで粒子を細かく粉砕する必要がなくなる。好ましくは、火炎を用いた溶融球状化処理によって非晶質化した微粒粉の粒径は２０μｍ以下である。
【００２９】
非晶質化したシリカ微粒粉については、廃棄処分してもよいし、他の用途、例えば金属材料、ゴム、コンクリート等の補強材や、食品・薬品添加剤等に利用することもできる。
【００３０】
非晶質化したシリカ微粒粉を他の用途に使用する場合には、燃焼前に籾殻等の有機系廃棄物中の不純物を取り除いておくのが好ましい。具体的には、出発原料である有機系廃棄物を、酸溶液または温水中に浸漬して撹拌することによって原料から不純物を取り除き、シリカ純度を高める。酸は、水酸基を有するカルボン酸が好ましく、より好ましくはクエン酸である。
【００３１】
［粒径５μｍの籾殻灰に対する火炎処理］
籾殻灰を平均粒径５．７μｍになるまで粉砕し、この粉砕した籾殻微粒粉を原料として火炎処理を行った。火炎処理は、籾殻灰微粒粉を炉内の火炎中に噴射して溶融させて、球状化したシリカ粉を得るものである。実験は専用テスト炉内で行い、火炎の燃料として１３Ａ都市ガスを使用し、燃焼酸化剤として空気＋酸素を使用した。
【００３２】
支燃ガス中の酸素濃度および炉内温度を変更して、火炎処理後の微粒粉の平均粒径および非晶質化率を計測した。その結果を表１に示す。
【００３３】
【表１】
0006552502.tif 000002
【００３４】
支燃ガス中の酸素濃度を変えて５回のテストを行った。図３は、粒径５μｍの籾殻灰微粒粉に対して行った火炎処理における支燃ガス中の酸素濃度と処理後の微粒粉の平均粒径との関係を示している。平均粒径は、ＣＩＬＡＳ社製１０９０Ｌ（レーザー回折・散乱法）粒度分布測定機を用いて測定した。溶媒に水を用い、超音波およびスターラを用いて１分間かけて分散処理させたものを試料とした。
【００３５】
図４は、粒径５μの籾殻灰微粒粉に対して行った火炎処理における支燃ガス中の酸素濃度と非晶質化率との関係を示している。図５は、原料の籾殻灰微粒粉および火炎処理後の微粒粉に対するＸ線回折結果（ＸＲＤ）を示している。
【００３６】
非晶質化率は次にように求めた。リガク社製粉末Ｘ線回折装置「Ｕｌｔｉｍａ  ＩＶ」を用い、ＣｕＫα線の２θが３度〜９０度の範囲において、試料のＸ線回折分析を行った。クリストバライトの場合は２２．０度に主ピークが存在するが、非晶質化（無害化）が進行することにより、この位置に存在するピーク強度が徐々に弱まっていく。そこで、原料のクリストバライトのＸ線回折強度に対する回収粉のクリストバライトのＸ線回折強度の比から、クリストバライト含有率（回収粉のクリストバライトのＸ線回折強度／原料のクリストバライトのＸ線回折強度）を算出し、以下の式によって非晶質化率を求めた。
【００３７】
非晶質化率（％）＝（１−クリストバライト含有率）×１００
なお、原料のクリストバライトのＸ線回折強度および回収粉のクリストバライトのＸ線回折強度はそれぞれピーク強度からＸ線回折ベース強度を引いたものである。
【００３８】
非晶質化率が「１００％」であれば、全ての微粒粉が非晶質化していることを意味し、「９５％」であれば、９５％の微粒粉が非晶質化し、残りの５％が非晶質化していないことを意味する。非晶質化率が高い程、無害化率が高いということを意味する。
【００３９】
表１および図３に示す結果から、支燃ガス中の酸素濃度が高い程、火炎処理後の微粒子の平均粒径の増加が抑制されることが認められる。また、表１、図４および図５に示す結果から、支燃ガス中の酸素濃度が高い程、火炎処理後の微粒子の非晶質化率が高いことが認められる。
【００４０】
［粒径１０μｍの籾殻灰に対する火炎処理］
籾殻灰を平均粒径９．４μｍ（テスト６）または１１．１μｍ（テスト７〜１０）になるまで粉砕し、この粉砕した籾殻灰微粒粉を原料として火炎処理を行った。火炎処理は、籾殻灰微粒粉を炉内の火炎中に噴射して溶融させて、球状化したシリカ粉を得るものである。実験は専用テスト炉内で行い、火炎の燃料として１３Ａ都市ガスを使用し、燃焼酸化剤として空気＋酸素を使用した。
【００４１】
支燃ガス中の酸素濃度および炉内温度を変更して、火炎処理後の微粒粉の平均粒径および非晶質化率を計測した。その結果を表２に示す。
【００４２】
【表２】
0006552502.tif 000003
【００４３】
支燃ガス中の酸素濃度を変えて５回のテストを行った。図６は、粒径１０μｍの籾殻灰微粒粉に対して行った火炎処理における支燃ガス中の酸素濃度と処理後の微粒粉の平均粒径との関係を示している。図７は、粒径１０μの籾殻灰微粒粉に対して行った火炎処理における支燃ガス中の酸素濃度と非晶質化率との関係を示している。図８は、原料の籾殻灰微粒粉および火炎処理後の微粒粉に対するＸ線回折結果（ＸＲＤ）を示している。
【００４４】
表２および図６に示す結果から、支燃ガス中の酸素濃度が高い程、火炎処理後の微粒子の平均粒径の増加が抑制されることが認められる。また、表２、図７および図８に示す結果から、支燃ガス中の酸素濃度が高い程、火炎処理後の微粒子の非晶質化率が高いことが認められる。
【００４５】
［粒径１５μｍの籾殻灰に対する火炎処理］
籾殻灰を平均粒径１５．５μｍ（テスト１１〜１３）または１５．７μｍ（テスト１４〜１５）になるまで粉砕し、この粉砕した籾殻灰微粒粉を原料として火炎処理を行った。火炎処理は、籾殻灰微粒粉を炉内の火炎中に噴射して溶融させて、球状化したシリカ粉を得るものである。実験は専用テスト炉内で行い、火炎の燃料として１３Ａ都市ガスを使用し、燃焼酸化剤として空気＋酸素を使用した。
【００４６】
支燃ガス中の酸素濃度および炉内温度を変更して、火炎処理後の微粒粉の平均粒径および非晶質化率を計測した。その結果を表３に示す。
【００４７】
【表３】
0006552502.tif 000004
【００４８】
支燃ガス中の酸素濃度を変えて５回のテストを行った。図９は、粒径１５μｍの籾殻灰微粒粉に対して行った火炎処理における支燃ガス中の酸素濃度と処理後の微粒粉の平均粒径との関係を示している。図１０は、粒径１５μの籾殻灰微粒粉に対して行った火炎処理における支燃ガス中の酸素濃度と非晶質化率との関係を示している。図１１は、原料の籾殻灰微粒粉および火炎処理後の微粒粉に対するＸ線回折結果（ＸＲＤ）を示している。
【００４９】
表３および図９に示す結果から、支燃ガス中の酸素濃度が高い程、火炎処理後の微粒子の平均粒径の増加が抑制されることが認められる。また、表３、図１０および図１１に示す結果から、支燃ガス中の酸素濃度が高い程、火炎処理後の微粒子の非晶質化率が高いことが認められる。また、原料粉の平均粒径が１５μｍ程度でも空冷で十分非晶質化できることが認められる。
【００５０】
今回行ったテストは、籾殻灰を原料としたが、他の有機系廃棄物の燃焼灰を原料灰として用いても同様の効果を期待することができる。
【００５１】
以上、この発明を実施形態に基づいて説明したが、この発明は実施形態に限定されるものではなく、特許請求の範囲に記載の発明と同一の範囲または均等の範囲内で種々の修正や変更が可能である。
【産業上の利用可能性】
【００５２】
この発明は、特に発電用の燃料として使用される有機系廃棄物の燃焼灰の無害化方法および燃焼設備として有利に利用され得る。
【符号の説明】
【００５３】
１  有機系廃棄物の燃焼設備、１０  燃焼炉、２０  粉砕機、３０  火炎処理機。
【図１】
0006552502.tif 000005
【図２】
0006552502.tif 000006
【図３】
0006552502.tif 000007
【図４】
0006552502.tif 000008
【図５】
0006552502.tif 000009
【図６】
0006552502.tif 000010
【図７】
0006552502.tif 000011
【図８】
0006552502.tif 000012
【図９】
0006552502.tif 000013
【図１０】
0006552502.tif 000014
【図１１】
0006552502.tif 000015